(57)【要約】【課題】光線（特に赤外線）を反射して表面温度の上昇を抑制でき、且つ、鮮明な着色模様等を付与できる、昇温抑制床シートを提供する。【解決手段】顔料が含まれた合成樹脂製の表面意匠層１と、この表面意匠層の下側に設けられた合成樹脂製の光線反射層２とを少なくとも備えた床シートであって、光線反射層２には黒色顔料が含まれてなく白色顔料が含まれている昇温抑制床シートとする。表面意匠層１で光線反射層２を隠蔽することで表面意匠層１の着色模様等を鮮明にし、表面意匠層１を透過した光線（特に赤外線）を光線反射層２で反射することによって表面温度の上昇を抑制する。【選択図】図１
2010031604.tif 000002
【特許請求の範囲】
【請求項１】
顔料が含まれた合成樹脂製の表面意匠層と、この表面意匠層の下側に設けられた合成樹脂製の光線反射層とを少なくとも備えた床シートであって、光線反射層には黒色顔料が含まれてなく、白色顔料が含まれていることを特徴とする昇温抑制床シート。
【請求項２】
光線反射層の明度（Ｌ＊）が８５以上であることを特徴とする請求項１に記載の昇温抑制床シート。
【請求項３】
光線反射層に白色顔料が０．１〜５質量％含まれていることを特徴とする請求項１に記載の昇温抑制床シート。
【請求項４】
表面意匠層に凹凸が形成され、凹部の厚みが０．１〜１ｍｍであることを特徴とする請求項１に記載の昇温抑制床シート。
【発明の詳細な説明】
【技術分野】
【０００１】
本発明は、屋外プールなどの周囲に好ましく敷設される昇温抑制床シートに関する。
【背景技術】
【０００２】
従来より、屋外プールなどの周囲には合成樹脂製の床シートが敷設され、プール周りの美観の向上、歩行者の滑り防止、転倒時の衝撃緩和と怪我防止が図られている。しかしながら、屋外プールの周囲に一般的な合成樹脂製の床シートを敷設すると、直射日光によって床シートの表面温度が５０〜６０℃程度まで上昇するため、裸足の歩行者は足裏が熱くて歩行し辛く、ひどい場合には火傷することもあった。
【０００３】
一方、建物の屋上などの断熱防水工法に用いる防水シートとして、シート表面に、カーボン顔料を含まず、中空セラミックバルーンを１〜１０質量％含んだ赤外線反射層を有する防水シートが提案されている（特許文献１）。
【０００４】
この防水シートは、シート表面の赤外線反射層に、赤外線を吸収し蓄熱して表面温度を上昇させやすいカーボン顔料を含有させないで、赤外線と紫外線を反射する性質のある中空セラミックバルーンを含有させることにより、遮熱性を付与してシート表面の温度上昇を抑えるようにしたものである。
【特許文献１】特開２００４−３６０３３２号公報
【発明の開示】
【発明が解決しようとする課題】
【０００５】
しかしながら、前記特許文献１のシートを床シートとして適用しようとした場合、前記特許文献１のシートのように、シート表面の赤外線反射層がカーボン顔料を含まず、中空セラミックバルーンを含むものであると、赤外線反射層に着色模様等を形成しても、可視光線も乱反射して全体に白っぽくなって着色模様が不鮮明になり、意匠性に富む床シートを得ることが難しいという問題があった。
【０００６】
本発明は上記の問題に対処すべくなされたもので、その解決しようとする課題は、光線（特に赤外線）を反射して表面温度の上昇を抑制でき、且つ、鮮明な着色模様等を付与できる、昇温抑制床シートを提供することにある。
【課題を解決するための手段】
【０００７】
上記の課題を解決するため、本発明に係る昇温抑制床シートは、顔料が含まれた合成樹脂製の表面意匠層と、この表面意匠層の下側に設けられた合成樹脂製の光線反射層とを少なくとも備えた床シートであって、光線反射層には黒色顔料が含まれてなく、白色顔料が含まれていることを特徴とするものである。
【０００８】
本発明の昇温抑制床シートにおいては、光線反射層の明度（Ｌ＊）が８５以上であることが望ましく、光線反射層に白色顔料が０．１〜５質量％含まれていることが望ましい。また、表面意匠層に凹凸が形成され、凹部の厚みが０．１〜１ｍｍであることが望ましい。
【発明の効果】
【０００９】
本発明の昇温抑制床シートは、顔料の含まれた表面意匠層によって白色顔料の含まれた光線反射層が隠蔽され、表面化粧層の顔料に応じて太陽光線の可視光線の一部が吸収されると共に一部が反射されるので、表面意匠層が全体的に白っぽくならず、顔料に対応した有彩色や無彩色からなる鮮明な着色模様等を視認することができる。しかも、表面化粧層を透過した赤外線は、白色顔料が含まれ黒色顔料が含まれないため光線反射層で反射され、表面化粧層の表面から放射されて、床シートの赤外線反射率が高くなるため、表面化粧層の表面温度の上昇が抑制される。
【００１０】
光線反射層の明度（Ｌ＊）は上述したように８５以上であることが望ましく、８５以上であれば赤外線の反射が良好であるため、後述する実験データで裏付けられるように、床シートの表面温度の上昇を抑制できるが、８５未満では昇温抑制効果が不充分となる。
【００１１】
また、光線反射層には白色顔料が上述したように０．１〜５質量％含まれていることが望ましく、白色顔料が０．１質量％未満では、赤外線の反射が低下して昇温抑制効果が不充分となり、５質量％より多くなると、光線反射層形成用の熱可塑性樹脂塊状物（ペレット）等を造り難くなる。
【００１２】
また、上述したように表面意匠層に凹凸が形成された昇温抑制床シートは、防滑性に優れるため、屋外プール周りに好適に敷設することができる。そして、表面意匠層の凹部の厚み（換言すれば最も薄い部分の厚み）が０．１〜１ｍｍであると、白色顔料の含まれた光線反射層を隠蔽して鮮明な着色模様等を付与することができ、且つ、光線反射層で反射された赤外線を放射して昇温抑制効果を高めることができる。
【発明を実施するための最良の形態】
【００１３】
以下、図面を参照して本発明の具体的な実施形態を詳述する。
【００１４】
図１は本発明の一実施形態に係る昇温抑制床シートの断面図である。
【００１５】
この昇温抑制床シートは、合成樹脂製の表面意匠層１と、この表面意匠層１の下側に設けられた合成樹脂製の光線反射層２から成る二層積層構造の床シートであって、表面意匠層１は光線反射層２を隠蔽して優れた意匠性を床シートに付与するために、各種の有色顔料、黒色顔料、白色顔料などを含有させて、鮮やかな単色に着色したり鮮やかな着色模様や図柄などを形成した層であり、光線反射層２は、表面意匠層１を透過する光線、特に赤外線を反射して床シート（表面意匠層１）の表面温度の上昇を抑制するために、黒色顔料を含有させないで白色顔料を含有させた層である。
【００１６】
この実施形態の表面意匠層１は、上記の顔料と、充填剤、可塑剤、安定剤、添加剤、助剤などを含んだ表面意匠層成形用の熱可塑性樹脂塊状物（ペレット）又は鱗片状物を加熱、ゲル化させ、エンボスロール等で加圧して層状に一体化すると同時に凹凸を表面に形成したものであって、異なる顔料で種々の色に着色した熱可塑性樹脂塊状物又は鱗片状物を混合使用することで、種々の色が混在する美しい点描的な模様を形成して意匠性を高めると共に、表面の凹凸によって良好な滑り止め作用が発揮されるようにしたものである。
【００１７】
この表面意匠層１は、ＪＩＳ  Ｚ  ８７２９に準じて測定される明度（Ｌ＊）が４０〜７０であることが望ましく、明度（Ｌ＊）が７０よりも高くなると、表面意匠層１の色相が全体的に白っぽくなって意匠性が低下し、明度（Ｌ＊）が４０よりも低くなると、光線反射層２で赤外線を反射しても、表面意匠層１の赤外線吸収が増加するので、昇温抑制効果が不充分になる。従って、表面意匠層１の白色顔料は、上記の明度（Ｌ＊）を考慮して、１〜３質量％の範囲内、好ましくは１．４〜２．３質量％の範囲内で適量含有させることが望ましい。
【００１８】
表面意匠層１の厚さ（凸部１ａの厚さ）は０．１〜５ｍｍとすることが好ましく、０．1ｍｍよりも薄くなると、表面意匠層１を顔料で着色しても、光線反射層２の隠蔽が不充分となるため、表面意匠層１の色相が白っぽくなって意匠性が低下するようになり、一方、表面意匠層１の厚さ（凸部１ａの厚さ）が５ｍｍを越えると、表面意匠層１の凸部１ａでの赤外線吸収が増加し、光線反射層２による赤外線反射作用が低下するため、充分な昇温抑制効果が得難くなる。表面意匠層１の更に好ましい厚さ（凸部１ａの厚さ）は、１〜２．５ｍｍである。
【００１９】
また、表面意匠層１の凹部１ｂの厚さは、０．１〜１ｍｍとすることが好ましい。０．１ｍｍよりも薄くなると、光線反射層２の隠蔽が不充分となるため意匠性が低下するようになり、１ｍｍよりも厚くなると、光線反射層２による赤外線反射作用も厚さの増加につれて低下するので昇温抑制効果も不充分になる恐れが生じる。表面意匠層１の凹部１ｂの更に好ましい厚さは、０．３〜０．８ｍｍである。尚、表面意匠層１に占める凹部１ｂの面積率は、５〜９５％の広い範囲内で自由に設定可能である。
凸部１ａと凹部１ｂの厚さは差がなく、つまり表面がフラットな状態でもよいが、表面の防滑性を考慮すると、凸部１ａと凹部１ｂの厚さの差（高低差）は０．４〜４ｍｍとすることが好ましく、厚さの差を０．７〜１．７ｍｍとすることが更に好ましい。
【００２０】
一方、光線反射層２は、白色顔料と、充填剤、可塑剤、安定剤、添加剤、助剤などを含み、黒色顔料を一切含まない光線反射層成形用の熱可塑性樹脂塊状物又は鱗片状物を加熱、ゲル化させて層状に加圧一体化した白色の層である。この光線反射層形成用の熱可塑性樹脂塊状物又は鱗片状物には、黒色顔料以外の着色顔料を含有させてもよいが、赤外線反射率を高めて顕著な昇温抑制効果を得るためには、この実施形態のように白色顔料のみを含有させて、白色の光線反射層２を形成することが好ましい。
【００２１】
光線反射層２の明度（Ｌ＊）は８５以上であることが重要であり、これよりも明度が低い場合は、光線反射層２による赤外線の反射が低下して充分な昇温抑制効果を発揮し難くなる。従って、光線反射層２の白色顔料は、光線反射層２の明度（Ｌ＊）が８５以上となるように、０．１〜５質量％の範囲内、好ましくは０．５〜１．５質量％の範囲内で適量含有させることが望ましい。光線反射層２の白色顔料の含有量が０．１質量％未満であると、光線反射層２の赤外線反射作用が劣るため、充分な昇温抑制効果を得ることが難しくなり、５質量％を越えると、成形性の低下により光線反射層成形用の熱可塑性樹脂塊状物又は鱗片状物を造ることが難しくなる。
【００２２】
光線反射層２の厚さは特に限定されないが、赤外線を充分反射させるためには０．３〜２ｍｍ程度に設定することが望ましい。０．３ｍｍより薄くなると赤外線の反射が不充分となり、２ｍｍより厚くしても、それに見合うだけの効果が得られないからである。
【００２３】
表面意匠層１、光線反射層２の材料樹脂としては、公知の熱可塑性樹脂がいずれも使用可能であるが、その中でも、柔軟性を付与できる塩化ビニル系樹脂やポリオレフィン系樹脂が好ましく使用される。
【００２４】
また、表面意匠層１に含有させる有色顔料としては、イエロー、レッド、ブルー、グリーン、ブラウンなどの公知の各種有色顔料が使用され、白色顔料としては、酸化チタン、酸化亜鉛（亜鉛華）、鉛白などの公知の各種白色顔料が使用され、黒色顔料としては、カーボンブラックなどが使用される。光線反射層２に含有させる白色顔料も上記と同様のものが使用されるが、特に、赤外線を効率良く散乱、反射させるように粒径を０．４〜１．５μｍに調整した酸化チタン（平均粒径１μｍ）が好適に使用される。尚、この粒径を調整した酸化チタンを表面意匠層１に含有させてもよいことは言うまでもない。
【００２５】
上記のような昇温抑制床シートは、例えば次の方法によって製造される。
まず、前記熱可塑性樹脂に顔料、充填剤、可塑剤、安定剤、添加剤、助剤などを混合し、これを押出成形又はカレンダー成形で棒状又はシート状に成形した後、切断又は粉砕することによって、表面意匠層成形用の熱可塑性樹脂塊状物（ペレット）又は鱗片状物と、光線反射層成形用の熱可塑性樹脂塊状物又は鱗片状物を得る。このとき、光線反射層成形用の熱可塑性樹脂塊状物又は鱗片状物には、黒色顔料を含有させないようにし、好ましくは、有色顔料も含有させないで白色顔料のみを含有させるようにする。
そして、コンベア上に光反射層成形用の熱可塑性樹脂塊状物又は鱗片状物を所定の厚さに散布すると共に、その上に表面意匠層成形用の熱可塑性樹脂塊状物又は鱗片状物を所定の厚さに散布し、その状態で加熱炉に導入してこれらの熱可塑性樹脂塊状物又は鱗片状物を加熱、ゲル化させ、エンボスロール等で加圧すると、熱可塑性樹脂塊状物又は鱗片状物がシート状に一体化されると同時に、表面に凹凸が形成されて、図１に示すような二層積層構造の昇温抑制床シートが製造される。このとき、異なる顔料で種々の色に着色した表面意匠層成形用の熱可塑性樹脂塊状物又は鱗片状物を混合して、光線反射層成形用の熱可塑性樹脂塊状物又は鱗片状物の上に散布すると、種々の色が混在する美しい点描的な模様が施された表面意匠層を有する昇温抑制床シートを得ることができ、また、種々の色に着色した表面意匠層成形用の熱可塑性樹脂塊状物又は鱗片状物を色分けして一定の模様又は図柄状に散布すると、美しい着色模様又は着色図柄の表面意匠層を有する昇温抑制床シートを得ることができる。
尚、光反射層や表面意匠層を形成する場合、上記のように、熱可塑性樹脂塊状物又は鱗片状物を所定の厚さに散布するのではなく、押出成形によって光反射層や表面意匠層を成形し、層同士を貼りあわせて床シートとしてもよく、また、光反射層のみを成形した後、その光反射層上に表面意匠層成形用の熱可塑性樹脂塊状物又は鱗片状物を散布して加熱・加圧して床シートとしてもよい。
【００２６】
この実施形態の昇温抑制床シートは、表面意匠層１の下側に光線反射層２を設けた二層積層構造の床シートであるが、耐傷性を向上させるために表面意匠層１の上に樹脂の塗膜層を設けるようにしてもよい。また、寸法安定性を高めるために、表面意匠層１と光線反射層２の間にガラス繊維層を設けてもよいし、光線反射層２の下側（最も下側）に不織布や織布の繊維からなる裏打層を設けて床下地との接着強度を高めるようにしてもよい。
【００２７】
次に、本発明の昇温抑制床シートに効果確認試験について説明する。
【００２８】
（効果確認試験）
塩化ビニル樹脂にイエロー顔料とブルー顔料と白色顔料（酸化チタン）を配合すると共に、充填剤、可塑剤、安定剤、添加剤を配合し、棒状に溶融押出成形した後、細かく切断して、白色顔料を１．２質量％含んだ表面意匠層成形用の黄緑色の塩化ビニル樹脂塊状物（ペレット）を得た。
一方、塩化ビニル樹脂に白色顔料（酸化チタン）を配合すると共に、充填剤、可塑剤、安定剤、添加剤を配合し、棒状に溶融押出成形した後、細かく切断して、白色顔料を１質量％含んだ光線反射層成形用の白色の塩化ビニル樹脂塊状物（ペレット）を得た。
【００２９】
コンベア上に、光線反射層成形用の白色の塩化ビニル樹脂塊状物を一定の厚さに散布すると共に、その上に、表面意匠層成形用の黄緑色の塩化ビニル樹脂塊状物を一定の厚さに散布し、そのまま加熱炉に導入して塩化ビニル樹脂塊状物を加熱、ゲル化させた後、エンボスロールで加圧して塩化ビニル樹脂塊状物をシート状に一体化することにより、厚さ０．９ｍｍの白色の光線反射層の上に、凸部の厚さ１．４ｍｍ、凹部の厚さ０．５ｍｍで、表面意匠層の表面積に占める凹部の面積率は６０％の表面意匠層を有する二層積層構造の試験用の昇温抑制床シートを得た。この昇温抑制床シートは、表面意匠層によって光線反射層が隠蔽されており、表面意匠層が鮮やかな黄緑色に着色された意匠性に富む床シートであった。
【００３０】
得られた試験用の昇温抑制床シートについて、Ｕ−４１００形分光光度計（日立ハイテクノロジーズ社製）を使用し、波長２６００〜２４０ｍｍ、スキャンスピード３００ｎｍ／ｍｉｎ、積分球使用の条件下に分光反射率を測定したところ、図２のグラフに示す通りであった。この測定結果から、ＪＩＳ  Ｒ  ３１０６に準じて日射反射率を算出すると共に、２６００〜７００ｎｍの積分値より赤外線反射率を算出した。その結果、下記の表１に示すように、日射反射率は４９．１％、赤外線反射率は５２．６％であった。また、分光測色計ＣＭ―３６００ｄ（コニカミノルタ社製）を用いて、光線反射層の明度（Ｌ＊）をＪＩＳ  Ｚ  ８７２９に準じて測定したところ、下記の表１に示すように、９１．０であった。
【００３１】
更に、この昇温抑制床シートの表面温度を、以下の方法で測定した。即ち、２０℃の雰囲気温度の下に、この昇温抑制床シートを表面意匠層が上になるようにして断熱材の上に載置し、床シートから５０ｃｍの距離に設けた光源（岩崎電機社製のアイＲ赤外線電球、ＩＲ１００／１１０Ｖ２５０ＷＲＨ）から光を照射して、床シートの表面温度が恒温状態（温度に変化がみられなくなった時点を恒温状態とみなす）に達してから更に１０分経過後の表面温度を、２次元放射温度計ｉｉ−１０６４Ａ（ＨＯＲＩＢＡ社製）で測定した。その結果、下記の表１に示すように４６．９℃であった。
【００３２】
比較のために、白色顔料（酸化チタン）に代えて黒色顔料（カーボンブラック）を０．０２質量％含有させた光線反射層成形用の灰色の塩化ビニル樹脂塊状物を用いた以外は上記と同様にして、厚さ０．９ｍｍの灰色の光線反射層の上に、黄緑色の表面意匠層を有する二層積層構造の比較用の床シートＡを得た。
更に、白色顔料（酸化チタン）に代えて黒色顔料（カーボンブラック）を０．１質量％含有させた裏打層形成用（光線反射層成形用）の黒色の塩化ビニル樹脂塊状物を用いた以外は上記と同様にして、厚さ０．９ｍｍの黒色の光線反射層の上に、黄緑色の表面意匠層を有する二層積層構造の比較用の床シートＢを得た。
【００３３】
これらの比較用の床シートＡ，Ｂについて、上記と同様に分光反射率を測定し、日射反射率と赤外線反射率を算出した。その結果を図２のグラフと下記の表１に示す。また、これらの床シートＡ，Ｂの表面温度と、光線反射層（裏打層）の明度を上記と同様に測定した。その結果を下記の表１に示す。
【００３４】
【表１】
2010031604.tif 000003
【００３５】
この表１及び図２の分光反射率のグラフから、白色顔料（酸化チタン）を含み黒色顔料（カーボンブラック）を含まない白色の光線反射層を設けた本発明の昇温抑制床シートは、黒色顔料を含む灰色及び黒色の光線反射層（裏打層）を設けた比較用の床シートＡ及びＢに比べて、日射反射率、赤外線反射率が高く、表面温度の上昇を１．２〜２．６℃ほど抑制することが分かる。従って、本発明の昇温抑制床シートを屋外プール周りに敷設すると、表面温度の上昇が抑制される分だけ裸足で歩き易くなることが分かる。
【００３６】
次に、白色顔料（酸化チタン）を１質量％含んだ塩化ビニル樹脂塊状物（白色塊状物）と、黒色顔料（カーボンブラック）を０．１質量％含んだ塩化ビニル樹脂塊状物（黒色塊状物）を造り、下記の表２に示すように黒色塊状物の占める率が種々異なる光線反射層（裏打層）を有する６種類の床シート（表面意匠層は前記のものと同じ）を作製した。
これらの床シートについて、前記と同様に光線反射層（裏打層）の明度（Ｌ＊）と床シートの表面温度を測定した。その結果を下記の表２に示す。
【００３７】
【表２】
2010031604.tif 000004
【００３８】
この表２を見ると、光線反射層（裏打層）の黒色顔料の含有量が増えるほど、光線反射層（裏打層）の明度（Ｌ＊）が低下し、明度（Ｌ＊）が８５より低くなると、白色顔料のみを含んだ明度（Ｌ＊）が９１の本発明の昇温抑制床シートに比べて表面温度が２℃以上高くなっている。このことから、充分な昇温抑制効果を得るためには、光線反射層の明度を８５以上にすることが重要であることが分かる。
【図面の簡単な説明】
【００３９】
【図１】本発明の一実施形態に係る昇温抑制床シートの断面図である。
【図２】本発明の試験用の昇温抑制床シートと、比較用の床シートＡ，Ｂの分光反射率を示すグラフである。
【符号の説明】
【００４０】
１    表面意匠層
１ａ  凸部
１ｂ  凹部
２    光線反射層
【図１】
2010031604.tif 000005
【図２】
2010031604.tif 000006